(57)【要約】【課題】ノズルの変形に起因した、ノズルの寿命低下や、突き合せ位置調整作業の増加を削減できる射出成形装置を提供する。【解決手段】ノズル１２の先端が金型３３に直接押圧されないように、ノズル１２と金型３３の間に第３層部品３２をシリンダヘッド１４と金型３３から挟まれる応力で降伏しない接触面積を有するように設け、ノズル先端を射出時に成形材料が逆流しない嵌合を有する第３層部品３２の貫通孔３６に挿入後、ノズル先端が加熱により最高温度に達した後、第３層部品の貫通孔３６を通して成形材料を金型３３内に射出することによって、ノズル先端へ応力がかかることを防げるのでノズル１２の変形が小さくなり、ノズル１２の破損や、金型３３との突き合せ位置のずれの頻度を小さくすることができる。【選択図】図１
2007111733.tif 000002
【特許請求の範囲】
【請求項１】
ノズルの先端部を加熱冷却させる温度制御部を有する射出部と、前記射出部から射出された成形材料を成形する成形用金型と、ノズル先端の射出孔と前記成形用金型の成形材料の流路とを連通させる貫通孔を有する防護部材とを備えたことを特徴とする射出成形装置。
【請求項２】
前記ノズルの先端が前記貫通孔に遊嵌することを特徴とする請求項１記載の射出成形装置。
【請求項３】
前記防護部材が前記成形用金型に取り付けられていることを特徴とする請求項１または２記載の射出成形装置。
【請求項４】
前記防護部材が前記射出部に取り付けられていることを特徴とする請求項１または２記載の射出成形装置。
【請求項５】
前記ノズルは、先端部付近にノズル内湯道の内径より細い湯道を形成するランド部を有し、前記ノズル内湯道の内径ａと前記ランド部の内径ｂの比（ｂ／ａ）が０．８〜０．９５であることを特徴とする請求項１から４のいずれか１項に記載の射出成形装置。
【発明の詳細な説明】
【技術分野】
【０００１】
本発明は、射出成形装置に関し、金属を主な成形材料とし、樹脂についても安定した品質と生産状態を実現できる射出成形の技術に係るものである。
【背景技術】
【０００２】
従来の金属材料や樹脂材料を成形材料とする射出成形方法は、例えば図４に示す成形システムの構成において、次のような手順で行われる。
チップ状成形材料１はホッパー２から材料供給部３を通してシリンダ４の内部に供給される。このチップ状成形材料１はスクリュー５の回転によってシリンダ４の内部で攪拌されつつシリンダ先端部へ送られる。同時にチップ状成形材料１は、シリンダ４の外周のヒータ６によって加熱され、また混練作用による発熱も加わって溶融される。
【０００３】
溶融した成形材料７がシリンダ先端部に貯えられるにつれて、溶融した成形材料７の反力（背圧）によってスクリュー５は後方に押し戻される。所定量まで溜まった成形材料７は、成形時に射出機構８によって前方に押し出され、ノズル９から成形用金型１０の内部に射出される。このとき、成形材料７のシリンダ後方への逆流は、逆流防止弁１１によって防がれる。成形用金型１０において成形材料の冷却と固化が終わると、成形用金型１０が開いて製品が取り出される。
【０００４】
ところで、特に金属成形材料に関しては、例えば特許文献１に記載するように、射出時において前回の射出後に形成されたノズル先端の固体栓の抜きを容易にするために、ノズル先端部に加熱機構を設けて、ノズル９を直接に成形用金型に押し当てて成形するものであった。
【０００５】
図５は、前記特許文献１に記載された、従来の金属射出成形機のノズル温度制御方法及びノズル温度制御装置並びにスプルブッシュ温度制御方法及びスプルブッシュ温度制御装置を示すものである。
【０００６】
図５において、１２はノズル、１３はシリンダ、１４はシリンダヘッド、１５はスクリュー、１６は誘導加熱手段（誘導加熱コイル）、１８はノズルヒータ、１９はロケートリング、２０は成形用金型である。
【０００７】
この構成では、射出保圧行程に入る直前において、金属射出成形機のノズル１２を誘導加熱手段１６により急速加熱して固体栓の噴出可能な温度に制御し、射出保圧行程終了と同時に加熱を終了する。これにより射出圧力を最適に制御でき、射出条件を安定させて連続運転を可能としている。
【特許文献１】特開平１１−３００４６２号公報
【特許文献２】特開２００１−２５９８１８号公報
【発明の開示】
【発明が解決しようとする課題】
【０００８】
しかしながら、従来の構成では、加熱されたノズルを成形用金型に直接押し付けるために、強度が低くなったノズル先端部に応力がかかり、ノズルの変形が生じ易く寿命が短くなる。また、ノズルの変形等に起因してノズルと成形用金型との突合せ位置のずれにより成形材料の吹き出しも起こり易いという課題を有していた。
【０００９】
本発明は、上記した課題を解決するもので、ノズルの変形に起因したノズルの寿命低下や、突き合せ位置調整作業の増加を削減できる射出成形装置を提供することを目的とする。
【課題を解決するための手段】
【００１０】
上記目的を達成するために、本発明の射出成形装置は、ノズルの先端部を加熱冷却させる温度制御部を有する射出部と、前記射出部から射出された成形材料を成形する成形用金型と、ノズル先端の射出孔と前記成形用金型の成形材料の流路とを連通させる貫通孔を有する防護部材とを備えたことを特徴とする。
【００１１】
また、前記ノズルの先端が前記貫通孔に遊嵌することを特徴とする。
また、前記防護部材が前記成形用金型に取り付けられていることを特徴とする。
また、前記防護部材が前記射出部に取り付けられていることを特徴とする。
【００１２】
また、前記ノズルは、先端部付近にノズル内湯道の内径より細い湯道を形成するランド部を有し、前記ノズル内湯道の内径ａと前記ランド部の内径ｂの比（ｂ／ａ）が０．８〜０．９５であることを特徴とする。
【発明の効果】
【００１３】
以上のように本発明によれば、防護部材によりノズルの前後進方向において成形用金型に対してノズルを所定位置に位置決めし、かつ防護部材に形成した貫通孔が成形用金型の成形材料の流路に連通するとともに、射出時に成形材料が逆流しない状態にノズル先端に遊嵌することで、ノズルの前後進方向においてノズル先端に応力がかかることを防げるのでノズルの変形が小さくなり、ノズルの破損や成形用金型との突き合せ位置のずれを小さくすることができる。よって、ノズルの寿命が長くなることで、部品交換にともなう材料費や作業を削減でき、またノズル変形に起因した成形用金型とノズル先端の突き合せ位置調整作業も削減することができる。
【発明を実施するための最良の形態】
【００１４】
以下本発明の実施の形態について、図面を参照しながら説明する。
（実施の形態１）
図１は、本発明の実施の形態１における成形システムをなす射出成形装置を示す断面構成図であり、図５と同じ構成要素については同符号を用いて詳細な説明を省略する。この射出成形装置は射出部および成形用金型を備えるものであり、ここではマグネシウム合金用の型締め力２２０トンの射出成形装置を例示する。
【００１５】
図１において、射出部はノズル１２をシリンダヘッド１４に取り付け、ノズル１２の基端側を囲んでフランジ３９を配置し、フランジ３９を固定ボルト４０でシリンダヘッド１４に締め付けて固定している。シリンダヘッド１４には加熱ヒータ３０を装着し、ノズル１２には温度制御部を構成する誘導加熱手段１６を装着する。誘導加熱手段１６は熱電対３１を有している。
【００１６】
成形用金型は固定側成形用金型３３と可動側成形用金型３４からなり、内部にスプル３７および製品部（キャビティー）３８を設けている。防護部材をなす第３層部品３２は固定ボルト３５によって固定側成形用金型３３に固定されており、固定側成形用金型３３は２００℃に加熱されている。第３層部品３２は固定側成形用金型３３のスプル３７に連通する貫通孔３６および熱電対３１の移動を許容するスリット４１を有している。
【００１７】
上記した構成により、ノズル１２を前後進方向において前進させて、第３層部品３２の貫通孔３６の内部にノズル１２の先端のみを挿入し、第３層部品３２とフランジ３９が接触した時点で、ノズル１２の貫通孔３６の内部での位置が決まる。
【００１８】
この位置においてノズル１２の先端は第３層部品３２の貫通孔３６を隔てることで成形用金型側と接触せず、第３層部品３２に対しても接触せずに、射出時に成形材料が逆流しない状態に貫通孔３６に遊嵌する。このため、ノズル１２の先端が前後進方向から力を受けて変形することを防ぐことができる。
【００１９】
ノズル１２の位置が決まった後、ノズル１２から貫通孔３６を通して成形材料をスプル３７および製品部３８へ射出し、冷却の後に可動側成形用金型３４を開いて成形品を取り出す。この行程は図４および図５に述べたものと同様である。
【００２０】
本実施の形態で用いた射出部においてノズル１２の前後進方向に働くノズルタッチ力は７，５００ｋｇｆである。この力を受けても変形しないことが第３層部品３２には必要である。第３層部品３２はノズル１２の先端部など熱源に近いところで、３００〜４００℃に達するところもある。第３層部品３２には熱間工具鋼を用いたが、これらの多くは、４００℃付近でも０．２％耐力は１０，０００ｋｇ／ｃｍ２に近い値を示す。したがって、第３層部品３２は、射出部および成形用金型と接する面積が最小で１ｃｍ２以上あれば、降伏せず変形しにくいことになる。
【００２１】
これに対し、誘導加熱手段１６を有するノズル１２を直接に成形用金型に押し当てる場合には、たとえばノズル先端の外径１．３ｃｍ、内径１．０ｃｍで、ノズルタッチ力を受ける面積が０．５４ｃｍ２となり、ノズル１２が前後進方向から受ける応力で降伏して、破損や変形などの不都合が生じる。
【００２２】
また、ノズル１２の先端と第３層部品３２の貫通孔３６とが遊嵌する嵌合部の寸法は、安定した射出成形を繰り返すために重要である。この嵌合部について以下に説明する。図２はノズル先端と第３層部品３２との嵌合部を拡大した断面構成図である。
【００２３】
図２に示すように、誘導加熱手段１６はコイル４２を有しており、ノズル１２は先端部付近にノズル内部の湯道の内径より細い湯道を形成するランド部１２ａを有している。
この構成により、成形材料の射出時にノズル１２の先端は誘導加熱手段１６のコイル４２により誘導加熱されて温度上昇するので、貫通孔３６の内周面とノズル１２の先端の外周面との隙間は室温状態よりも狭くなる。この隙間を通してスプル３７から成形材料が外部の誘導加熱手段１６の側へ逆流しないためには、室温における直径方向の隙間の大きさ、すなわち、貫通孔３６の内径ａとノズル１２の先端の外径ｂとの差（ａ−ｂ）／２が１０〜４０μｍの範囲内であればよいことを確認している。
【００２４】
また、誘導加熱手段１６によりノズル１２が応答性良く加熱冷却されるためには、嵌合長さを適切にして放熱量を制御する必要がある。ノズル１２の先端と貫通孔３６との嵌合部の長さｃは０．５〜４．０ｍｍの範囲で良好な応答性が得られた。このとき、第３層部品３２におけるノズル１２との嵌合部近傍の温度は３００〜４００℃の範囲であった。
【００２５】
嵌合部の長さｃが大きすぎると、ノズル１２から第３層部品３２への放熱が大きくなりすぎ、速やかな昇温と射出ができない。また、嵌合部の長さｃが小さすぎると、放熱による冷却速度が小さくなるだけでなく、射出時に誘導加熱手段１６の側へ成形材料が逆流しやすくなる。
【００２６】
ところで、製品部（キャビティ）３８の内部が排気されて負圧になっても、ノズル１２の内部に保持された溶湯がキャビティ内に吸い込まれることがないようにするために、例えば特許文献２では、ノズル１２の内部の湯道の内径ｄとランド部１２ａの内径ｅの比（ｅ／ｄ）として０．５〜０．８が良好とされている。
【００２７】
本実施の形態では、ノズル１２の肉厚を厚くして強度、すなわち耐久性をあげるために、ノズル１２の内部の湯道の内径８ｍｍ、ランド部１２ａの内径９ｍｍ、（ｅ／ｄ）＝０．８９としても圧力損失の大きな影響もなく、良好な射出特性が得られた。
【００２８】
ただし、成形品の切断位置を安定させるためには、ｅ＜ｄが必要であり、現実には（ｅ／ｄ）＝０．９５が限界である。したがって、（ｅ／ｄ）＝０．８〜０．９５ならば耐久性を確保しつつ、良好な射出特性を得ることができる。
【００２９】
なお、本実施の形態において、ノズル１２は射出成形ごとに前後進するとしたが、第３層部品３２の貫通孔３６にノズル１２の先端を挿入したままで射出成形を繰り返すことも可能である。この場合は、ノズル１２の前後進に必要な時間が成形サイクル時間において短縮できる。
【００３０】
また、本実施の形態はマグネシウム合金を射出成形する場合について述べたものであるが、アルミニウムなど他の金属材料や樹脂材料の射出成形に用いることも可能である。
（実施の形態２）
図３は、本発明の実施の形態２の射出成形装置の断面構成図である。図３において、図１および図２と同じ構成要素については同じ符号を用いて説明を省略する。
【００３１】
図３において、図１と異なる点は、ノズル１２を覆う誘導加熱手段１６の外側にカバー型の第３層部品４３を設け、これを固定ボルト４０によってシリンダヘッド１４に取り付けたことである。
【００３２】
本実施の形態における動作行程は先の実施の形態１と同様であるが、本実施の形態では、個々の成形用金型に対して個別に第３層部品３２を取り付ける作業が不要であるので、成形用金型の切り替えを容易に行うことができ、種々の成形用金型による射出成形を容易に行うことができるという第１の実施の形態にない効果を有する。
【産業上の利用可能性】
【００３３】
本発明の射出成形方法および装置は、ノズルの寿命が長くなることで部品交換にともなう材料費や作業を削減できるだけでなく、ノズル変形に起因する突き合わせ位置調整作業も削減でき、金属材料の射出成形だけでなく樹脂材料に対しても安定した品質と生産状態の実現に適用できる。
【図面の簡単な説明】
【００３４】
【図１】本発明の実施の形態１における射出成形装置の断面構成図
【図２】同実施の形態における嵌合部を拡大した断面構成図
【図３】本発明の実施の形態２における射出成形装置の断面構成図
【図４】従来の金属材料や樹脂材料の射出成形方法における成形システムの構成図
【図５】従来の金属射出部のノズル温度制御方法及びノズル温度制御装置並びにスプルブッシュ温度制御方法及びスプルブッシュ温度制御装置の構成図
【符号の説明】
【００３５】
１２      ノズル
１２ａ    ランド部
１６      誘導加熱手段（誘導加熱コイル）
３１      熱電対
３２      第３層部品
３３      固定側成形用金型
３４      可動側成形用金型
３６      貫通孔
３７      スプル
３８      製品部（キャビティー）
４３      カバー型の第３層部品
【図１】
2007111733.tif 000003
【図２】
2007111733.tif 000004
【図３】
2007111733.tif 000005
【図４】
2007111733.tif 000006
【図５】
2007111733.tif 000007